(57)【要約】【課題】  ワイヤー表面に油を付与する表面処理において、油を均一に付与するための不織布が処理中にめくれ、あるいは皺を生じるのを防ぐと共に、不織布自身の剥離を抑制する。【解決手段】  スパンボンド不織布の如き長繊維からなる基材１に疎水性短繊維と親水性短繊維を混繊して得た短繊維層２を積層し、ニードル加工して一体化して後に更に樹脂接着３して得た不織布であって、初期伸張弾性率が４０００〜７５００Ｎ／５０ｍｍ／１００％で、０．５ｍｍ圧縮時応力が２．０〜１０．０Ｎ／ｃｍ2／０．５ｍｍ、揚油高さが１．０ｃｍ以上である特性を具備せしめる。なお、上記積層体不織布は目付質量が８０〜３００ｇ／ｍ2で、厚さが１．５〜３．０ｍｍの範囲であることが好ましい。 【選択図】    図１
2010121249.tif 000002
【特許請求の範囲】
【請求項１】
長繊維からなる基材に疎水性繊維と親水性繊維の混繊からなる短繊維層を積層し、ニードル加工により一体化して後、樹脂接着してなる不織布であって、初期伸張弾性率が４０００〜７５００Ｎ／５０ｍｍ／１００％で、０．５ｍｍ圧縮時応力が２．０〜１０．０Ｎ／ｃｍ2／０．５ｍｍ、揚油高さが１．０ｃｍ以上である特性を有してなることを特徴とするワイヤー用ワイピング不織布。
【請求項２】
前記積層体不織布の目付質量が８０〜３００ｇ／ｍ2で、厚さが１．５〜３．０ｍｍの範囲である請求項１記載のワイヤー用ワイピング不織布。
【請求項３】
疎水性繊維がポリエステル繊維であり、親水性繊維がレーヨン繊維であって、両者の混繊比率が９０／１０〜４０／６０の範囲である請求項１または２記載のワイヤー用ワイピング不織布。
【請求項４】
基材がポリエステルのスパンボンド不織布であって、目付質量が２０〜５０ｇ／ｍ2の範囲である請求項１，２または３記載のワイヤー用ワイピング不織布。
【請求項５】
接着樹脂がアクリル系、または酢酸ビニル・アクリル系を主体とした樹脂であり、目付質量が２０〜６０ｇ／ｍ2である請求項１，２，３または４記載のワイヤー用ワイピング不織布。
【発明の詳細な説明】
【技術分野】
【０００１】
本発明は主として溶接用ワイヤーの如きワイヤーの表面に添加された油の過剰部分を拭き取り、表面の油を均一化するのに使用されるワイヤー用ワイピング不織布に関するものである。
【背景技術】
【０００２】
溶接用ワイヤーは表面の酸化防止，潤滑のために油（パーム油）等を付与することが必要である。このワイヤーの表面処理はワイヤーに油を添加し、この油の過剰部分を拭き取り、表面の油を均一にすることであるが、従前においてはワイヤー表面に固体潤滑剤を混合した液体潤滑剤を付着させる方法（例えば特許文献１参照）や有機モリブデンを含有させた液体潤滑剤を付着させる方法（例えば特許文献２参照）の如く潤滑剤の付着方法が提案されていることが多く、油の過剰部分の拭き取りについては殆ど触れられていない。油の過剰部分のふき取りは現在、一般的に不織布が用いられ、走行中のワイヤーに油を添加してその表面を一対の不織布に挟んで余分な油を拭き取ると同時に表面の油の均一を行っている。しかし、現在用いられている不織布はワイヤーに油を付与する過程で不織布がたるみ（皺）やよれを起こしたり表面油斑が生じたり、ワイヤーにより不織布自身が剥離することが起こり、十分なものとは云えなかった。
【特許文献１】特開２００２−２３９７７９号公報
【特許文献２】特開平６−２６２３８９号公報
【発明の開示】
【発明が解決しようとする課題】
【０００３】
本発明は上述の如き実状に対処し、特にワイヤーに油を均一に付与するための不織布の構成ならびに特性に付いて検討を加え、ワイヤー表面処理中に生じるめくれ（不織布の皺）や不織布自身の剥離を抑制した不織布を提供することを目的とするものである。
【課題を解決するための手段】
【０００４】
即ち、上記目的に適合する本発明ワイピング不織布の特徴は、スパンボンド不織布の如き長繊維からなる基材に疎水性短繊維と親水性短繊維を混繊して得た短繊維層を積層し、ニードル加工して一体化して後に樹脂接着して得た不織布であって、初期伸張弾性率が４０００〜７５００Ｎ／５０ｍｍ／１００％で、０．５ｍｍ圧縮時応力が２．０〜１０．０Ｎ／ｃｍ2／０．５ｍｍ、揚油高さが１．０ｃｍ以上である特性を有することからなる。
【０００５】
ここで上記積層体不織布は目付質量が８０〜３００ｇ／ｍ2で、厚さが１．５〜３．０ｍｍの範囲であることが好ましい。また、短繊維層は使用する疎水性繊維がポリエステル繊維、親水性繊維がレーヨン繊維であって、その混繊比率が９０／１０〜４０／６０の範囲であることが実用的である。また、接着樹脂はアクリル系又は酢酸ビニル・アクリル系を主体とした樹脂が最も一般的であり、目付質量２０〜６０ｇ／ｍ2の範囲で使用するのが好適である。
【発明の効果】
【０００６】
上記本発明ワイピング不織布は基材として長繊維基材を用いているため、短繊維抜けや毛羽発生が起こらず、ワイヤー表面の品質を阻害することも起こることがない効果を有すると共に、親水性繊維を所要範囲混繊していることによりバインダー樹脂の分散、繊維層間の接着を均一化せしめることができ、また上記各特性を具備せしめることによりワイヤーを挟んだ不織布の特性を十分発揮することが可能となり、不織布で挟まれたワイヤーの走行中に起こる不織布のよれ、たるみや剥離をなくし、均一な油の付与を行い、油の荷重部分の拭き取りを良好ならしめる効果を有している。
【発明を実施するための最良の形態】
【０００７】
以下、更に本発明の具体的形態について詳述する。
【０００８】
本発明に係るワイピング不織布はワイヤー表面の油剤を均一化して余剰油を拭き取り、余分な油を吸い取る役割を有するものであり、そのためワイヤーを一対の不織布に挟んで（一般には把持長さは７０ｍｍ程度，線速度６００ｍｐｍ）ワイヤーに添加された油をワイヤー表面に均一に延ばし、余分な油を不織布内に吸収する。
【０００９】
図１は上記本発明に係るワイピング不織布の構成の１例を示す概要図、図２は同不織布を一対使用した油均一化処理状態を示す説明図である。これら図において、１は長繊維よりなる基材、２は油の吸着能を有する短繊維層を示し、これら基材１と短繊維層２を積層し、ニードル加工で一体化した後、接着樹脂３で接着することにより本発明不織布が構成されている。そして、上記不織布Ａは図２に示す如く一対の不織布の間にワイヤー４を挟み込んで表面処理に付せられるが、このとき互いに基材１側を対向させて基材１間にワイヤー４を挟み込むようにする。短繊維層側を直接ワイヤーに接触させると繊維の毛羽立ちを生じる恐れがある。
【００１０】
ここで、上記不織布を構成する基材１は長繊維不織布であることが好ましく、短繊維ではワイヤーに接するところで短繊維抜けや毛羽を発生し、ワイヤー表面の品質を損なうことになるので好ましくない。一般に基材はポリエステルのスパンボンド不織布が用いられ、不織布の目付質量範囲としては２０〜５０ｇ／ｍ2が好ましい。目付質量範囲が２０ｇ／ｍ2未満では薄いためにワイヤーとの接触が不均一となり易く、目付質量が５０ｇ／ｍ2を超えるとワイヤーとの接触は問題はないが、余分な油の吸収が遅くなるのでワイヤー表面の油不均一を起こすので好ましくない。
【００１１】
一方、基材１に積層される短繊維層２は、短繊維層内の接着を良好ならしめるため疎水性繊維と、親水性繊維の混繊であることが効果的である。疎水性繊維としては汎用合成繊維であれば特に限定されないが、一般にポリエステル繊維が用いられ、親水性繊維としてはレーヨン，ビニロン繊維が挙げられ、特にレーヨン繊維が好適である。
【００１２】
これら短繊維層２における繊維の繊度は特に限定されないが、０．５〜１０デシテックス（ｄｔｅｘ）の範囲が好適である。そして、疎水性繊維と親水性繊維との混繊においてその混繊比率は９０／１０〜４０／６０の範囲、好ましくは８０／２０〜５０／５０がよく、親水性繊維が１０未満であるとバインダーの分散が不十分となり、短繊維層内の繊維間の接着が不均一となり易くなるので好ましくなく、また、親水性繊維が６０を超えるとバインダー量に対して親水性接着繊維の量が多くなり、バインダーの分布が不均一となり易いので、その結果、短繊維層内の繊維間の接着が不均一となり易くなるので好ましくない。
【００１３】
また、上記混繊による短繊維層の目付質量は４０〜１９０ｇ／ｍ2の範囲が好適である。目付質量が４０ｇ／ｍ2未満であると不織布の必要特性を得ることが難しく、また油吸収能が低下するので好ましくなく、また、目付質量が１９０ｇ／ｍ2を超えると不織布の特性は十分に確保できるが過剰性能となる。またコストの面でも好ましくない。
【００１４】
そして、上記基材１と短繊維層２はワイピング不織布として使用するにあたり、両者を積層しただけでは走行するワイヤーによって不織布が剪断応力を受けて層間剥離を生じ、容易に層ずれを起こすので、これを防ぐため一体化処理することが必要である。
【００１５】
そこで、一体化のためにニードル加工による交絡処理と樹脂接着が行なわれるが、何れか一方だけで接着したのでは不充分であるので両者が併用される。この両者の併用により強い接着が可能となり、層間の剥離を起こしにくくすることができる。
【００１６】
なお、ニードル加工は基布（スパンボンド不織布）に積層した短繊維層に短繊維層からスパンボンド不織布へニードル針で交絡処理をすることによって行なわれ、交絡の度合いは針深さと針密度で調節する。
【００１７】
一方、樹脂接着３は特に基布１（スパンボンド不織布）と短繊維層２をニードル加工で一体化した後、繊維間の接着を行なう。バインダー（樹脂）としては酢酸ビニル系やアクリル系の樹脂が好適であり、撥油性のバインダーは好ましくない。繊維構成として親水性繊維が混繊比率で１０〜６０の範囲であると繊維層内のバインダーの均一性を高めるので好ましい。樹脂の付着量は２０〜６０ｇ／ｍ2の範囲が好適であり、付着量が２０ｇ／ｍ2未満であると単繊維間の接着が不充分となり、付着量が６０ｇ／ｍ2を超えると逆に樹脂量が多くなり不織布を硬くするので何れも好ましくない。
【００１８】
かくして、以上を総合し、本発明ワイピング不織布は先ず、基材１に疎水性繊維と親水性繊維からなる短繊維層２を積層し、ニードル加工により一体化した後、樹脂接着してなる不織布よりなることを第１の要件とする。この場合、上記積層体不織布は目付質量が８０〜３００ｇ／ｍ2で、厚さが１．５〜３．０ｍｍの範囲であることが好ましい。そして、本発明は上記不織布にもとづいて更にワイヤーのワイピング用として使用するに適した特性を見出したことを第２の要件とするものである。
【００１９】
即ち、ワイヤーへの油付与中の不織布に対する特性としては、先ず、ワイヤーが不織布を走行中に「よれ」の発生が起こる場合があるが、これは不織布の初期伸張弾性率に関係すること、ワイヤーが走行時の不織布のワイヤーを把持する度合いは圧縮時応力が関係すること、そして、ワイヤー表面の余剰油の吸収の度合いは不織布の油含浸性（油吸い上げ高さ）が関係することを検討の結果、知見した。
【００２０】
そこで、本発明は上記検討の結果に基づいて夫々の特性を探求し、初期伸張弾性率が４０００〜７５００Ｎ／５０mｍ／１００％で、０．５ｍｍ圧縮時応力が２．０〜０Ｎ／ｃｍ2／０．５ｍｍ ，揚油高さが１．０ｃｍ以上である特性を有することが本発明の目的達成に適性であることを見出した。
【００２１】
なお、ここで本発明不織布の目付質量，厚さも当該不織布をワイピング用不織布として使用する上で特定されることが通常であり、前述の如く目付質量としては８０〜３００ｇ／ｍ2の範囲が好ましく、厚さは１．５〜３．０ｍｍの範囲が好適である。目付質量は８０ｇ／ｍ2未満であるとワイヤーを挟み込んだ場合、ワイヤーを把持する不織布の量が少ないために圧縮特性が発現できず、またワイヤー付与の余分な油の吸収性が劣り塗布斑を起こすので好ましくない。
【００２２】
一方、目付質量は３００ｇ／ｍ2を超えるとワイヤーを挟んだ不織布の特性が十分に発揮でき、均一な油の付与ができ、余分な油の吸収も十分であるが総合的に過剰品質となる。また、不織布の厚さが１．５ｍｍ未満であるとワイヤーを挟み込んだ場合、ワイヤーを把持する不織布の圧縮特性が発揮できず、ワイヤー表面の油を均一にすることが難しくなるので好ましくなく、一方、不織布の厚さが３．０ｍｍを超えるとワイヤーを挟んだ不織布の特性は十分に発揮できるがコスト面から好ましくない。
【００２３】
次に上記不織布の特性については、先ず不織布の初期伸張弾性率は４０００〜７５００Ｎ／５０mｍ／１００％の範囲が良い。不織布の初期伸張弾性率が４０００Ｎ／５０mｍ／１００％未満であると不織布で挟まれたワイヤーが走行中に不織布を引きずり易くなり、不織布自身がよれた状態になり易くなるので適切でなく、また、不織布の初期伸張弾性率が７５００Ｎ／５０mｍ／１００％を超えると不織布で挟まれたワイヤーが走行中に不織布を引きずることはないが、表面が硬いためにワイヤー表面が斑になり易くなるので同様に適当でない。
【００２４】
また、不織布の０．５ｍｍ時圧縮応力は２．０〜１０．０Ｎ／ｃｍ2／０．５ｍｍの範囲が良く、不織布の０．５ｍｍ時圧縮応力が２．０Ｎ／ｃｍ2／０．５ｍｍ未満では不織布に挟まれたワイヤーが走行中に把持力が弱いためにワイヤー表面に油を均一に付与することが出来なくなるので好ましくなく、不織布の０．５ｍｍ時圧縮応力が１０．０Ｎ／ｃｍ２／０．５ｍｍを超えると不織布で挟まれたワイヤーが走行中に把持力が強すぎてワイヤー表面の油を均一に付与することが出来なくなるので好ましくない、更に不織布の油含浸性（油吸い上げ高さ）、即ち、揚油高さが１．０ｃｍ以上であることが重要である。不織布の揚油高さ（油吸い上げ高さ）が１．０ｃｍ未満であるとワイヤーに塗布した余分な油を速やかに吸収することが出来にくくワイヤーの表面に塗布斑を起こさせることがあるので好ましくない。
【００２５】
以上のように本発明不織布はワイピング用として上記各特性を具備することにより前記不織布構成と相俟ってワイヤー用ワイピング不織布としてワイヤーに油を付与する処理中においてワイヤーによってめくれ（不織布の皺）や不織布自身の剥離を生ずることもなく、効果的に油の均一付与，余剰オイルの拭き取りを行なうことができる。以下、更に本発明の具体的な実施例を比較例と対照して説明する。
【実施例】
【００２６】
実施例１
繊度２．２デシテックス（ｄｔｅｘ）、繊維長５１ｍｍのポリエステル繊維７０質量％と、繊度１．７デシテックス（ｄｔｅｘ）、繊維長３８ｍｍのレーヨン繊維３０質量％を均一混繊して目付質量が１００ｇ／ｍ2の短繊維層を得た。これを繊度２．２デシテックス（ｄｔｅｘ）のポリエステルスパンボンド不織布（目付質量２５ｇ／ｍ2）に積層し短繊維層からスパンボンド不織布へ針深さ１４．５ｍｍ、針密度１９本／ｃｍ2、引き続き針深さ１５．０ｍｍ、針密度３８本／ｃｍ2のニードルパンチ処理を施した。得られた積層体を連続して酢酸ビニル・アクリル系樹脂を主体バインダー濃度２６％溶液に浸漬し、スパンボンド不織布層側から吸引して樹脂付着を調整し、乾燥温度１５０℃で乾燥、樹脂付与量３５ｇ／ｍ2を付与した。得られたワイピング不織布は目付質量１６０．０ｇ／ｍ2、厚さ１．７ｍｍであった。
【００２７】
実施例２
繊度２．２デシテックス（ｄｔｅｘ）、繊維長５１ｍｍのポリエステル繊維５０質量％と、繊度１．７デシテックス（ｄｔｅｘ）、繊維長３８ｍｍのレーヨン繊維５０質量％を均一混繊して目付質量が１００ｇ／ｍ2の短繊維層を得た。これを繊度２．２デシテックス（ｄｔｅｘ）のポリエステルスパンボンド不織布（目付質量２５ｇ／ｍ2）に積層し、短繊維層からスパンボンド不織布へ針深さ１４．５ｍｍ、針密度１９本／ｃｍ2、引き続き針深さ１５．０ｍｍ、針密度３８本／ｃｍ2のニードルパンチ処理を施した。得られた積層体を連続して酢酸ビニル・アクリル系樹脂を主体バインダー濃度２６％溶液に浸漬し、スパンボンド不織布層側から吸引して樹脂付着を調整し、乾燥温度１５０℃で乾燥、樹脂付与量３５ｇ／ｍ2を付与した。得られたワイピング不織布は目付質量１６０．０ｇ／ｍ2、厚さ１．７ｍｍであった。
【００２８】
実施例３
繊度２．２デシテックス（ｄｔｅｘ）、繊維長５１ｍｍのポリエステル繊維７０質量％と、繊度１．７デシテックス（ｄｔｅｘ）、繊維長３８ｍｍのレーヨン繊維３０質量％を均一混繊して目付質量が５０ｇ／ｍ2の短繊維層を得た。これを繊度２．２デシテックス（ｄｔｅｘ）のポリエステルスパンボンド不織布（目付質量５０ｇ／ｍ2）に積層し、短繊維層からスパンボンド不織布へ針深さ１４．５ｍｍ、針密度１９本／ｃｍ2、引き続き針深さ１５．０ｍｍ、針密度３８本／ｃｍ2のニードルパンチ処理を施した。得られた積層体を連続して酢酸ビニル・アクリル系樹脂を主体バインダー濃度２６％溶液に浸漬し、スパンボンド不織布層側から吸引して樹脂付着を調整し、乾燥温度１５０℃で乾燥、樹脂付与量２３ｇ／ｍ2を付与した。得られたワイピング不織布は目付質量９８．０ｇ／ｍ2、厚さ１．２ｍｍであった。
【００２９】
実施例４
繊度２．２デシテックス（ｄｔｅｘ）、繊維長５１ｍｍのポリエステル繊維７０質量％と、繊度１．７デシテックス（ｄｔｅｘ）、繊維長３８ｍｍのレーヨン繊維３０質量％を均一混繊して目付質量が１５０ｇ／ｍ2の短繊維層を得た。これを繊度２．２デシテックス（ｄｔｅｘ）のポリエステルスパンボンド不織布（目付質量５０ｇ／ｍ2）に積層し、短繊維層からスパンボンド不織布へ針深さ１４．５ｍｍ、針密度１９本／ｃｍ2、引き続き針深さ１５．ｍｍ、針密度３８本／ｃｍ2のニードルパンチ処理を施した。得られた積層体を連続して酢酸ビニル・アクリル系樹脂を主体バインダー濃度２６％溶液に浸漬し、スパンボンド不織布層側から吸引して樹脂付着を調整し、乾燥温度１５０℃で乾燥、樹脂付与量４５ｇ／ｍ2を付与した、得られたワイピング不織布は目付質量％２４５．０ｇ／ｍ2、厚さ２．２ｍｍであった。
【００３０】
比較例１
繊度２．２デシテックス（ｄｔｅｘ）、繊維長５１ｍｍのポリエステル繊維１０質量％と、繊度１．７デシテックス（ｄｔｅｘ）、繊維長３８ｍｍのレーヨン繊維９０質量％を均一混繊して目付質量が１００ｇ／ｍ2の短繊維層を得た。これを繊度２．２デシテックス（ｄｔｅｘ）のポリエステルスパンボンド不織布（目付質量２５ｇ／ｍ2）に積層し、短繊維層からスパンボンド不織布へ針深さ１４．５ｍｍ、針密度１９本／ｃｍ2、引き続き針深さ１５．０ｍｍ、針密度３８本／ｃｍ2のニードルパンチ処理を施した。得られた積層体を連続して酢酸ビニル・アクリル系樹脂を主体バインダー濃度２６％溶液に浸漬し、スパンボンド不織布層側から吸引して樹脂付着を調整し、乾燥温度１５０℃で乾燥、樹脂付与量３５ｇ／ｍ2を付与した。得られたワイピング不織布は目付質量１６０．０ｇ／ｍ2、厚さ２．０ｍｍであった。
【００３１】
比較例２
繊度１．３デシテックス（ｄｔｅｘ）、繊維長３８ｍｍのポリエステル繊維５５質量％と、繊度４．４デシテックス（ｄｔｅｘ）、繊維長５１ｍｍのポリエステル接着性複合繊維（鞘成分：低融点１１０℃）１５質量％、繊度１．１デシテックス（ｄｔｅｘ）、繊維長３８ｍｍのレーヨン繊維３０質量％を均一混繊して目付質量が４１ｇ／ｍ2の短繊維層Ａ１を得た。更に繊度１．３デシテックス（ｄｔｅｘ）、繊維長３８ｍｍのポリエステル繊維５０質量％と繊度１．１デシテックス（ｄｔｅｘ）、繊維長３８ｍｍのレーヨン繊維５０質量％を均一混繊して目付質量が５０ｇ／ｍ2の短繊維層Ｂ１を得た。これをポリエステルスパンボンド不織布（目付質量２５ｇ／ｍ2）に短繊維層Ｂ１を、その上に短繊維層Ａ１を積層し短繊維層Ａ１からスパンボンド不織布へ針深さ１４．５ｍｍ、針密度１８本／ｃｍ2、引き続き針深さ１４．０ｍｍ、針密度３８本／ｃｍ2のニードルパンチ処理を施した。得られた積層体を連続して酢酸ビニル・アクリル系樹脂を主体としたバインダー濃度２６％溶液に浸漬し、スパンボンド不織布層側から吸引して樹脂付着を調整し、乾燥温度１５０℃で乾燥、得られたワイピング不織布は目付質量１５８．０ｇ／ｍ2、厚さ１．３ｍｍであった。
【００３２】
比較例３
繊度２．２デシテックス（ｄｔｅｘ）、繊維長５１ｍｍのポリエステル繊維７０質量％と、繊度３．３デシテックス（ｄｔｅｘ）、繊維長５１ｍｍのレーヨン繊維３０質量％を均一混繊して目付質量が４５ｇ／ｍ2の短繊維層Ａ２を得た。更に繊度２．２デシテックス（ｄｔｅｘ）、繊維長５１ｍｍのポリエステル繊維３０質量と繊度３．３デシテックス（ｄｔｅｘ）、繊維長５１ｍｍのレーヨン繊維７０質量％を均一混繊して目付質量が４５ｇ／ｍ2の短繊維層Ｂ２を得て、更に繊度２．２デシテックス（ｄｔｅｘ）、繊維長５１ｍｍのポリエステル繊維２０質量％と繊度２．２デシテックス（ｄｔｅｘ）、繊維長５１ｍｍのレーヨン繊維８０質量を均一混繊して目付質量が４５ｇ／ｍ2の短繊維層Ｃ１を得た。これを繊度２．２デシテックス（ｄｔｅｘ）のポリエステルスパンボンド不織布（目付質量２５ｇ／ｍ2）に短繊維層Ｃ１を、その上に短繊維層Ｂ２を、更にその上に短繊維層Ａ２を積層して短繊維層Ａ２からスパンボンド不織布へ針深さ１４．５ｍｍ、針密度３０本／ｃｍ2のニードルパンチ処理を施した。得られた積層体を連続して酢酸ビニル・アクリル系樹脂を主体バインダー濃度２６％溶液に浸漬し、スパンボンド不織布層側から吸引して樹脂付着を調整し、乾燥温度１５０℃で乾燥、樹脂付与量３５ｇ／ｍ2を付与した、得られたワイピング不織布は目付質量１８０．０ｇ／ｍ2、厚さ２．０ｍｍであった。
【００３３】
次に上記実施例，比較例より得られた各ワイピング不織布について夫々、ワイピング用としての特性を対比した結果を纏めて表１に示す。表中の各項目の測定方法は下記に従って行った。
【００３４】
（イ）目付質量：ｇ／ｍ2  ＪＩＳ  Ｌ１９０６の４．２に記載の方法に従って求めた。
【００３５】
（ロ）厚さ    ：ｍｍ  ＪＩＳ  Ｌ１９０６の４．１に記載の方法に従って荷重２ＫＰａで測定した。
【００３６】
（ハ）強伸度測定：東洋ボールドイン社製テンシロンを用い、下記条件で測定した。
【００３７】
試料：２００ｍｍ  試料巾：５０ｍｍ
測定試長：１００ｍｍ  試料布：５０ｍｍ
引張り速度：２００ｍｍ／ｍｉｎ
ｎ＝５
・初期伸張弾性率：Ｎ／５０ｍｍ／１００％
初期２％での伸張応力を１００％換算にした数値で示す。
【００３８】
（ニ）圧縮測定
圧縮応力試験は東洋ボールドイン社製５０Ｋｇテンシロンを用い、１０ｍｍφの圧縮治具で圧縮速度５０ｍｍ／ｍｉｎで試料を圧縮する。試料調整は直径３０ｍｍφの試料を作成し１００ｍｍφのステンレス台に乗せて試料円形の中心に圧縮治具（２０ｍｍφ）を当てる。
【００３９】
・０．５ｍｍ圧縮応力：Ｎ／ｃｍ2／０．５ｍｍ
０．５ｍｍの圧縮点の荷重値を単位面積当たりの圧縮応力で示す。測定は５回測定（ｎ＝５）してその平均値で示す。単位はＮに換算して示す。
【００４０】
（ホ）揚油高さ：ｍｍ
試料を２０ｍｍ×２００ｍｍの大きさに切り出し、試料の上端を挟んで垂直に吊るす。試料の下端を下から２０ｍｍ油槽（２０℃のパーム油：粘度１００ｃｐｓ）に漬ける。６０ｍｉｎ後の油面からの高さを測定する。表示はｍｍで示す。
【００４１】
（ヘ）ワイヤー拭き取り評価
ワイヤー径１．２ｍｍのＪＩＳ  Ｚ３１１３  ＹＦＷ−Ｃ５０ＤＲのメッキなしワイヤーに防錆剤等の添加剤を含むパーム油（２０℃粘度１００ｃｐｓ）を最終ダイス後添加して引き続き一対の試料（不織布：横幅７０ｍｍ）に挟んで均一な塗布処理をした。試料の送速度は５ｍｍ／ｍｉｎでワイヤーの速度は６００ｍｍ／ｍｉｎで１０００Ｋｇの処理での試料（不織布）の状態，ワイピングクロスの表面状態を評価して判断した。
【００４２】
不織布はよれ、剥離なく、ワイヤーの表面も均一で何の問題もない。      ○
不織布は毛羽が発生している、ワイヤーの表面がやや不均一。            △
不織布はよれ、剥離が生じている、ワイヤーの表面が不均一。            ×              
【００４３】
【表１】
2010121249.tif 000003
上記表１より本発明のワイピング不織布は対比した各比較不織布に比しワイピング用として優れた特性を有しており、十分、本発明の目的を達成することが分かる。
【図面の簡単な説明】
【００４４】
【図１】本発明に係るワイピング不織布の積層態様を示す概要図である。
【図２】一対の上記図１の不織布間にワイヤーを挟んだ使用時態様を示す説明図である。
【符号の説明】
【００４５】
１：基材
２：短繊維層
３：樹脂接着
４：ワイヤー
【図１】
2010121249.tif 000004
【図２】
2010121249.tif 000005